Procédé de consolidation d’une préforme fibreuse destinée à la fabrication d’une pièce en matériau composite comprenant au moins les étapes suivantes : a- la mise en forme d’une préforme fibreuse (10) dans un moule (S5), la préforme fibreuse étant préalablement imprégnée (S4) d’un matériau fugace ou fugitif (30), ou la mise en forme d’une préforme dans un moule (S2) et l’injection d’un matériau fugace ou fugitif dans la préforme fibreuse maintenue en forme dans le moule (S3) ; b- le démoulage (S6) de la préforme fibreuse figée (40); c- le dépôt (S8) sur une ou plusieurs surfaces de la préforme fibreuse figée d’un ou plusieurs masque de porosité (50) ; d- l’enrobage (S9) de la préforme fibreuse recouverte du masque de porosité par une barbotine (60) ; e- le traitement thermique (S11) de la préforme fibreuse enrobée pour former une carapace (61) par consolidation de la barbotine ; f- une étape d’élimination du masque de porosité ; g- une étape d’élimination du matériau fugace ou fugitif ; et h- la consolidation (S12) de la préforme fibreuse par un procédé d'infiltration chimique en phase vapeur. Procédé de consolidation d’une préforme fibreuse selon la revendication 1, dans lequel le masque de porosité (50) comprend un ou plusieurs composés choisi parmi : de la cire par exemple de la cire de fonderie, un alcool polyvinylique (PVA) ou tous autres polymères hydrodégradables ou solubles dans un solvant ou thermodégradables à faible taux de résidus, par exemple choisi parmi un polystyrène, un polyméthylméthacrylate, un polyéthylène, un polyvinylbutyral, du naphtalène, un amidon, les cokes de pétrole, de la sciure de bois ou un mélange de deux ou plus des composés précités. Procédé de consolidation d’une préforme fibreuse selon la revendication 1 ou 2, comprenant une étape (S7), antérieure à l’étape c-, de fabrication du masque de porosité (50) par fabrication additive. Procédé de consolidation d’une préforme fibreuse selon l'une quelconque des revendications 1 à 3, dans lequel l’étape d- d’enrobage de la préforme fibreuse figée (40) et du masque de porosité (50) comprend une ou plusieurs fois la répétition d’au moins les sous-étapes suivantes : d1- le trempage de la préforme fibreuse figée recouverte du masque de porosité dans une barbotine (60) ; d2- le séchage de la préforme fibreuse et du masque de porosité obtenue à l’issue de l’étape d1 ; puis d3- éventuellement, le sablage de la surface de la préforme fibreuse obtenue à l’issue de l’étape d2. Procédé de consolidation d’une préforme fibreuse selon l'une quelconque des revendications 1 à 3, dans lequel l’étape d- d’enrobage de la préforme est réalisée au moyen des sous-étapes suivantes : d’1- la disposition de la préforme fibreuse (40) recouverte du masque de porosité (50) dans un dispositif d’injection, entre un moule d’injection (25) et un contre-moule d’injection (26) ; puis d’2- l’injection de la barbotine (60) dans ledit dispositif d’injection. Procédé de consolidation d’une préforme fibreuse selon l'une quelconque des revendications 1 à 5, dans lequel une étape f’- (S10) supplémentaire de dégradation chimique du masque de porosité (50) est réalisée après l’étape d- et avant l’étape f-. Procédé de consolidation d’une préforme fibreuse selon la revendication 6, dans lequel l’étape f’- (S10) de dégradation chimique du masque de porosité (50) antérieure à l’étape f- est réalisée par trempage de la préforme fibreuse obtenue à l’issue de l’étape d- dans une solution comprenant de la butanone ou un alcool choisi parmi l’éthanol ou l’isopropanol. Procédé de consolidation d’une préforme fibreuse selon l’une des revendications 1 à 7, dans lequel ladite préforme fibreuse (40, 80) comprend des fibres de carbure de silicium SiC, des fibres de nitrure de silicium Si 3 N 4 , ou des fibres de carbone. Procédé de fabrication d’une pièce en matériau composite, le procédé comprenant au moins les étapes de : - la consolidation d’une préforme fibreuse (40, 80) réalisée au moyen d’un procédé selon l’une quelconque des revendications 1 à 8 ; - une étape de décochage de la carapace (61), - une étape de densification de la préforme poreuse.